СПОСОБ УДАЛЕНИЯ РТУТИ ИЗ УГЛЕВОДОРОДНОГО ИСХОДНОГО СЫРЬЯ

1. Способ удаления ртути из потока жидкого или газообразного углеводорода, включающего ртуть, включающий контакт потока с композицией, содержащей
3
(a) твердый пористый огнеупорный материал подложки, имеющий поверхностную кислотность в диапазоне от 0,1 до 10,0 мкмоль необратимого NH/г подложки, как измерено хемосорбцией аммония; и
(b) серебро в форме одного или нескольких из восстановленного серебра, оксида серебра, нитрата серебра и карбоксилата серебра.
2. Способ по п.1, где поток газообразного углеводорода представляет собой газ из углеводородной крекинг-установки, и поток включает ртуть и дополнительно включает олефины, окисленные побочные продукты, диены и углеводороды, отличные от диенов.
3. Способ по п.1, где поток жидкого углеводорода представляет собой один или несколько из LPG, бутана, нафты, бензола, смеси ксилолов, высококачественного бензина и обычного неэтилированного бензина, керосина, реактивного топлива/дизельного топлива, топочного мазута и смеси любых двух или более из вышеперечисленных, а также смеси одного или нескольких из вышеперечисленных с твердым углеродистым материалом.
4. Способ по п.1, где поток углеводорода получают от газификации угля.
3
5. Способ по любому из пп.1-4, где композиция имеет поверхностную кислотность в диапазоне 0,1-10 мкмоль необратимого NH/г композиции, как измерено хемосорбцией аммония.
2
2
2
6
11
2
3
2
2
6. Способ по любому из пп.1-4, где материал подложки включает альфа-оксид алюминия, SiC, SiO, диоксид циркония (ZrO), CeO, PrO, GaO, TiO, ZnO, MgO, CaO или углерод.
2
7. Способ по любому из пп.1-4, где материал подложки включает по меньшей мере 80% альфа-оксида алюминия, и материал подложки имеет площадь поверхности по меньшей мере от примерно 0,7 до примерно 10 м/г.
3
8. Способ по любому из пп.1-4, где композиция имеет поверхностную кислотность, достаточную для уменьшения образования полимеров и/или олигомеров из диенов в потоке по сравнению с композицией с поверхностной кислотностью более 10,0 мкмоль необратимого NH/г композиции, как измерено хемосорбцией аммония.
3
9. Способ по любому из пп.1-4, где композиция имеет поверхностную кислотность, достаточную для уменьшения образования воды в реакциях конденсации окисленных побочных продуктов в потоке по сравнению с композицией с поверхностной кислотностью более 10,0 мкмоль необратимого NH/г композиции, как измерено хемосорбцией аммония.
3
10. Способ по любому из пп.1-4, где композиция имеет поверхностную кислотность, достаточную для уменьшения образования олигомеров в реакциях окисленных побочных продуктов в потоке по сравнению с композицией с поверхностной кислотностью более 10,0 мкмоль необратимого NH/г композиции, как измерено хемосорбцией аммония.
11. Способ по п.2, где диены включают бутадиен и циклопентадиен, и углеводороды, отличные от диенов в потоке, включают метан, и олефины включают этилен и пропилен.
12. Способ по любому из пп.1-4, где композиция включает катализатор, который может быть использован или был использован для получения этиленоксида, катализатор включающий серебро и один или несколько промоторов и, необязательно, где по меньшей мере один или более промоторов были удалены.
2
3
13. Способ по любому из пп.1-4, где материал подложки имеет площадь поверхности по меньшей мере примерно от 0,8 м/г, объем пор по меньшей мере примерно 0,2 см/г, где по меньшей мере 40% объема пор представлено порами в диапазоне от 10 до 100 мкм в диаметре, как измерено ртутной порометрией, и где композиция включает серебро в количестве по меньшей мере 1 и менее чем 70 мас.%.
14. Способ по любому из пп.1-4, где серебро регенерируют удалением ртути.